(57)【要約】  たばこロッド部と、粒状活性炭を含むフィルター部と、を備える喫煙物品であって、該粒状活性炭の、ＣＩＥＬａｂ表色系における明度Ｌ＊値が１１．５０以上１９．００以下であり、アセトン吸着性能が２９．０質量分率％以上４１．０質量分率％以下である、喫煙物品、該喫煙物品の製造方法、及び、粒状活性炭を鑑別する方法を提供する。
2020079813.tif 000002
【特許請求の範囲】
【請求項１】
たばこロッド部と、粒状活性炭を含むフィルター部と、を備える喫煙物品であって、
該粒状活性炭の、ＣＩＥＬａｂ表色系における明度Ｌ＊値が１１．５０以上１９．００以下であり、アセトン吸着性能が２９．０質量分率％以上４１．０質量分率％以下である、喫煙物品。
【請求項２】
前記粒状活性炭のＣＩＥＬａｂ表色系における色差ΔＥ値が１４．００以上２１．５０以下である請求項１に記載の喫煙物品。
【請求項３】
前記粒状活性炭が粒状ヤシ殻活性炭である、請求項１又は２に記載の喫煙物品。
【請求項４】
たばこロッド部と、粒状活性炭を含むフィルター部と、を備える喫煙物品の製造方法であって、
ＣＩＥＬａｂ表色系における明度Ｌ＊値が１１．５０以上１９．００以下である粒状活性炭を準備する工程と、該準備された粒状活性炭をフィルター部に添加する工程を含む、喫煙物品の製造方法。
【請求項５】
前記準備する工程において、明度Ｌ＊値が１１．５０以上１９．００以下であり、さらに、ＣＩＥＬａｂ表色系における色差ΔＥ値が１４．００以上２１．５０以下である粒状活性炭を準備する、請求項４に記載の喫煙物品の製造方法。
【請求項６】
前記粒状活性炭のアセトン吸着性能が２９．０質量分率％以上４１．０質量分率％以下である、請求項４又は５に記載の喫煙物品の製造方法。
【請求項７】
前記粒状活性炭が粒状ヤシ殻活性炭である、請求項４〜６のいずれか１項に記載の喫煙物品の製造方法。
【請求項８】
粒状活性炭の色を、ＣＩＥＬａｂ表色系で数値化する工程と、
該ＣＩＥＬａｂ表色系における明度Ｌ＊値が１１．５０以上１９．００以下の値を有する粒状活性炭を、喫煙物品用フィルターに添加する粒状活性炭として選別する工程を含む、喫煙物品用フィルターに添加する粒状活性炭を鑑別する方法。
【請求項９】
前記選別する工程において、明度Ｌ＊値が１１．５０以上１９．００以下の値を有し、
さらに、ＣＩＥＬａｂ表色系における色差ΔＥ値が１４．００以上２１．５０以下の値を有する粒状活性炭を選別する工程を含む、請求項８に記載の方法。
【発明の詳細な説明】
【技術分野】
【０００１】
本発明は、フィルター中に粒状活性炭を含む喫煙物品、該喫煙物品の製造方法、及び粒状活性炭を鑑別する方法に関する。
【背景技術】
【０００２】
喫煙物品の偽造防止手段として、タバコ煙フィルター中に着色された材料を包含させる技術が知られている（特許文献１）。特許文献１には、着色されたポリマー材料で被覆することにより、赤、青、白、黄、緑などに着色された粒子状吸着材（例えば粒状活性炭）を包含するタバコ煙フィルターに関する技術が記載されている。
また、非特許文献１には、喫煙物品のフィルター中に含まれる活性炭の種類と品質が、煙中の特殊成分の吸着力およびたばこ香喫味に及ぼす影響について記載されている。具体的には、喫煙物品のフィルター中に含まれる活性炭の種類は、ヤシ殻活性炭が良好であることが、また、品質としては、充填密度が大きく、無機成分が少なく、アセトン吸着力が３０％未満のものがよいことが記載されている。そして、アセトン吸着力の高い活性炭は、全揮発性有機物質の吸着効率が高いことも記載されている。
【先行技術文献】
【特許文献】
【０００３】
【特許文献１】特表２０１０−５２７５９９号公報
【非特許文献】
【０００４】
【非特許文献１】柳井弘編、石崎信男著「活性炭読本−第２版−」日刊工業新聞社、１９９６年７月２７日
【発明の概要】
【発明が解決しようとする課題】
【０００５】
近年問題が深刻化している喫煙物品の「偽造品」や「密輸品」などの不正品を、正規品と識別できること、すなわち真贋判定をできることが望まれている。
特許文献１に記載の発明では、着色された活性炭粒子などの粒子状吸着材を含むため、活性炭の外見により、真贋判定をすることはできる。しかしながら、本来黒色である活性炭粒子を、赤、青、白、黄、緑などに着色する仕様の変更は、喫煙物品のユーザーが容易に認識できるため、ユーザーの従来の喫煙行為に支障を来す可能性がある。
また、従来、フィルター中に添加される活性炭のアセトン吸着性能は３０質量分率％未満が一般的である。【０００６】
本発明では、喫煙物品の真贋判定を、フィルター中に含まれる粒状活性炭により行うことができるとともに、従来品と同等以上のアセトン吸着性能を有する粒状活性炭をフィルター中に含む、喫煙物品及び、該喫煙物品の製造方法を提供する。
【課題を解決するための手段】
【０００７】
本発明者が鋭意検討した結果、たばこロッド部と、粒状活性炭を含むフィルター部と、を備える喫煙物品であって、該粒状活性炭の、ＣＩＥＬａｂ表色系における明度Ｌ＊値が１１．５０以上１９．００以下であり、アセトン吸着性能が２９．０質量分率％以上４１．０質量分率％以下である、喫煙物品が、上記課題を解決できることを見出し本発明に到達した。【０００８】
すなわち本発明は、以下の通りである。
［１］  たばこロッド部と、粒状活性炭を含むフィルター部と、を備える喫煙物品であって、該粒状活性炭の、ＣＩＥＬａｂ表色系における明度Ｌ＊値が１１．５０以上１９．００以下であり、アセトン吸着性能が２９．０質量分率％以上４１．０質量分率％以下である、喫煙物品。
［２］  前記粒状活性炭のＣＩＥＬａｂ表色系における色差ΔＥ値が１４．００以上２１．５０以下である［１］に記載の喫煙物品。
［３］  前記粒状活性炭が粒状ヤシ殻活性炭である、［１］又は［２］に記載の喫煙物品。
［４］  たばこロッド部と、粒状活性炭を含むフィルター部と、を備える喫煙物品の製造方法であって、ＣＩＥＬａｂ表色系における明度Ｌ＊値が１１．５０以上１９．００以下である粒状活性炭を準備する工程と、該準備された粒状活性炭をフィルターに添加する工程を含む、喫煙物品の製造方法。
［５］  前記準備する工程において、明度Ｌ＊値が１１．５０以上１９．００以下であり、さらに、ＣＩＥ表色系における色差ΔＥ値が１４．００以上２１．５０以下である粒状活性炭を準備する、［４］に記載の喫煙物品の製造方法。
［６］  前記粒状活性炭のアセトン吸着性能が２９．０質量分率％以上４１．０質量分率％以下である、［４］又は［５］に記載の喫煙物品の製造方法。
［７］  前記粒状活性炭が粒状ヤシ殻活性炭である、［４］〜［６］のいずれかに記載の喫煙物品の製造方法。
［８］  粒状活性炭の色を、ＣＩＥＬａｂ表色系で数値化する工程と、ＣＩＥＬａｂ表色系における明度Ｌ＊値が１１．５０以上１９．００以下の値を有する粒状活性炭を、喫煙物品用フィルターに添加する粒状活性炭として選別する工程を含む、喫煙物品用フィルターに添加する粒状活性炭を鑑別する方法。
［９］  前記選別する工程において、明度Ｌ＊値が１１．５０以上１９．００以下の値を有し、さらに、ＣＩＥＬａｂ表色系における色差ΔＥ値が１４．００以上２１．５０以下の値を有する粒状活性炭を選別する、［８］に記載の方法。
【発明の効果】
【０００９】
本発明によれば、喫煙物品の真贋判定を、フィルター中に含まれる粒状活性炭を用いて簡便に行うことができるとともに、従来品と同等以上のアセトン吸着性能を有する粒状活性炭を含む喫煙物品、該喫煙物品の製造方法、及び該粒状活性炭を鑑別する方法を提供することができる。
【図面の簡単な説明】
【００１０】
【図１】実施例２及び比較例３の粒状ヤシ殻活性炭の外観写真である。
【発明を実施するための形態】
【００１１】
以下、本発明について実施形態及び例示物等を示して詳細に説明するが、本発明は以下の実施形態及び例示物等に限定されるものではなく、本発明の要旨を逸脱しない範囲において任意に変更して実施できる。
【００１２】
＜本発明の喫煙物品＞
本発明の喫煙物品は、フィルター部に添加される粒状活性炭以外は、公知の構成を採用することができる。例えば、たばこ刻などの通常のたばこ充填材をたばこ巻紙で巻装してなるたばこロッド部と、このたばこロッド部の一端に取り付けられたフィルター部とを備える態様を挙げることができる。
【００１３】
たばこロッド部が有するたばこ刻などの原料であるたばこ葉原料の形態としては、裁断済みのたばこ葉原料ならびに裁断前のたばこ葉原料を用いることができる。また、たばこ葉原料は、たばこ葉を葉肉部（ラミナ）と葉脈部（中骨）に分けたもののうちどちらを用いてもよいし、たばこ葉部分ではないたばこ幹部を含んでいてもよい。たばこ葉原料としては、刻み幅０．１〜２．０ｍｍに裁断されたものを挙げることができる。たばこ葉品種としては、黄色種、バーレー種、在来種、オリエント種等の主な品種や、それらを用いた発酵葉などを使用できる。
【００１４】
たばこロッド部が有するたばこ刻などの通常のたばこ充填剤の水分含有量については、特に限定されないが、１０〜１５重量％を挙げることができ、１１〜１３重量％であることが好ましい。このような水分含有量であると、巻染みの発生を抑制し、喫煙物品の製造時の巻上適性を良好にする。
【００１５】
フィルター部の外面は、フィルター用巻紙としての巻取紙及び成形紙を介してチップペーパーで巻装される態様を挙げることができる。巻取紙による巻装については下記で詳述する。
フィルター部は、１つ以上のフィルターセクションによって構成され、いずれのフィルターセクションにおいても公知の素材のものを適宜用いることができる。例えばアセテートトウを材料として用いたものを挙げることができる。アセテートトウの単糸繊度、総繊度、断面形状は特に限定されない。
また、いずれの素材においても通気抵抗の調整や添加物（公知の吸着材や香料、香料保持剤）の添加を適宜設計できる。
フィルター用巻紙とは、公知の喫煙物品に用いられるフィルターの外面を巻装するためのものであり、チップペーパー、成形紙、巻取紙の総称である。ここで、巻取紙は、フィルタートウと直接接触して円柱状に巻装するためのものである。成形紙は、巻取紙で巻装されたフィルターセクションが複数存在するときに、複数のフィルターセクションを固定させるために用いられるものである。チップペーパーは、たばこロッド部と、フィルター部を連結するために用いられるものである。
これらのフィルター用巻紙は、公知の材質のものを使用することができる。
【００１６】
本発明の喫煙物品のフィルター部に後述する粒状活性炭を添加する場合、フィルター部は、複数のフィルターセクションを成形紙で接続した形態で用いられ、チップペーパーによりたばこロッド部と連結されることが一般的である。このとき、複数のフィルターセクションからなるフィルター部の、ユーザーが口でくわえる場所となる最下流端のフィルターセクションには、通常、粒状活性炭が添加されていない白いアセテートトウ充填フィルターセクションを用いることが、見た目の観点から好ましい。
また、複数のフィルターセクションを成形紙で接続した形態の例として、２つのフィルターセクション間に空間を空けて成形紙で固定し、その空間に後述する粒状活性炭を充填する形態を挙げることができる。この形態では、フィルターセクション中に粒状活性炭を添加する形態と比べて、フィルター長あたりの粒状活性炭の添加量を増加させることができる。
【００１７】
＜粒状活性炭＞
本発明の喫煙物品のフィルター部は、粒状活性炭を含む。
活性炭とは、特定の物質を選択的に分離、除去、精製するなどの目的で吸着効率を高めるために化学的または物理的な処理（活性化、賦活）を施した多孔質の炭素を主な成分とする物質である。
本発明の喫煙物品のフィルター部に含まれる活性炭は、粒径１５０μｍ以上の破砕炭の総称である、粒状活性炭である。
本発明の喫煙物品のフィルター部に含まれる粒状活性炭の粒径は、要求される性能およびフィルター構造に応じて変更することができる。
該粒状活性炭の粒径は、１５０μｍ以上２０００μｍ以下であることが好ましく、１６０μｍ以上８５０μｍ以下であることがより好ましく、１８０μｍ以上６００μｍ以下であることがさらに好ましく、２１２μｍ以上４２５μｍ以下であることが特に好ましい。
該粒状活性炭の粒径が上記範囲内にあることで、通常のシガレット用フィルター部のサイズである円周１６．８ｍｍ〜２５．８ｍｍ程度の円柱の内部に粒状活性炭を比較的均一に充填することができる。
該粒状活性炭の粒径が２０００μｍより大きいと、フィルター部に添加される粒状活性炭のたばこロッド間の重量がばらつく原因になりえる。
一方で、該粒状活性炭の粒径が１５０μｍより小さいと、粒状活性炭を含むフィルター部の製造時に活性炭の粉塵が発生し、製造装置の汚染を招き、清掃作業が煩雑になるとともに、同製造装置を用いて粒状活性炭を添加しない設計のフィルター部を製造する際に、フィルター部のコンタミネーションの原因にもなりえる。
該粒状活性炭の粒径は、粒状活性炭の破砕処理の方法や時間によって調整することができる。また、粒状活性炭の篩い分け工程で用いる篩の目開きによって調整することができる。
本発明の喫煙物品のフィルター部に含まれる粒状活性炭の添加量は、特に制限されないが、フィルター長１０ｍｍ（フィルター円周１６．８ｍｍ〜２５．８ｍｍ程度）につき１０ｍｇ〜２００ｍｇであることが好ましい。
【００１８】
＜粒状活性炭の原料＞
本発明の喫煙物品のフィルター部に含まれる粒状活性炭には、たばこ煙中の揮発性有機物質の吸着効率がよいことや、香喫味に及ぼす影響が少ないことから、ヤシ殻炭を原料とする粒状ヤシ殻活性炭が用いられる。
【００１９】
＜粒状活性炭の賦活方法＞
本発明の喫煙物品のフィルター部に含まれる粒状活性炭の賦活は、スケールアップが比較的容易であり、純度の高い粒状活性炭が得られることなどから、ガス賦活法が好ましい。
該ガス賦活法で用いられるガスとしては、水蒸気、二酸化炭素および空気などの酸化性ガスが挙げられるが、本発明の喫煙物品のフィルター部に含まれる粒状活性炭の賦活には、水蒸気を用いるのが一般的である。
該ガス賦活法の賦活温度は、通常７５０℃以上１０００℃以下の範囲内であり、目的とする粒状活性炭の明度および色差、アセトン吸着性能に応じて変更することができる。一般的に、賦活温度が高くなれば、明度および色差が低下し、アセトン吸着性能が向上する。
該ガス賦活法の賦活時間は、使用するガス賦活装置の種類にもよるが、一般的に０．５時間以上３０時間以下の範囲内であり、目的とする粒状活性炭の明度および色差、アセトン吸着性能に応じて変更することができる。一般的に、賦活時間が長くなれば、明度および色差が低下し、アセトン吸着性能が向上する。
本発明の喫煙物品のフィルター部に含まれる粒状活性炭の賦活は、ロータリーキルンや流動賦活炉といったガス賦活法で一般的に用いられる装置で行うことができる。これらの装置の中で、後述する特定の数値範囲内の明度および色差の粒状活性炭が容易に得られることから、流動賦活炉を用いて行うことが好ましい。
【００２０】
＜粒状活性炭の吸着性能＞
本発明の喫煙物品のフィルター部に含まれる粒状活性炭のアセトン吸着性能は、２９．０質量分率％以上４１．０質量分率％以下である。
該粒状活性炭のアセトン吸着性能はＪＩＳ  Ｋ  １４７４に準拠して測定される。
該粒状活性炭のアセトン吸着性能の下限値が、２９．０質量分率％未満であると、粒状活性炭の明度Ｌ＊値および色差ΔＥ値が、後述する特定の数値範囲内を示さず、喫煙物品の真贋判定に粒状活性炭を用いることができない。
該粒状活性炭のアセトン吸着性能の上限値が、４１．０質量分率％を超えると、粒状活性炭が脆くなり、粒状活性炭をフィルター部に添加する際に、粒状活性炭の破片などによるフィルター部の汚染を引き起こす可能性がある。
該粒状活性炭のアセトン吸着性能は、２９．０質量分率％以上４０．０質量分率％以下が好ましく、３０．０質量分率％以上４０．０質量分率％以下がより好ましく、３３．０質量分率％以上３８．０質量分率％以下がさらに好ましい。
該粒状活性炭のアセトン吸着性能は、粒状活性炭を賦活する方法や、賦活温度および賦活時間といった賦活の強度によって制御することができる。
【００２１】
＜粒状活性炭の明度＞
本発明の喫煙物品のフィルター部に含まれる粒状活性炭のＣＩＥＬａｂ表色系における明度Ｌ＊値は、１１．５０以上１９．００以下である。
該粒状活性炭の明度Ｌ＊値は、１２．００以上１８．００以下であることが好ましく、１２．００以上１７．５０以下であることがより好ましく、１２．００以上１３．５０以下であることがさらに好ましい。
該粒状活性炭の明度Ｌ＊値が上記範囲内にあることで、従来の粒状活性炭と同等以上のアセトン吸着性能を確保しつつ、喫煙物品の真贋判定に粒状活性炭を用いることができる。また、粒状活性炭の仕様変更がユーザーに容易に認識されない。
該粒状活性炭の明度Ｌ＊値の下限値が、１１．５０未満であると、粒状活性炭が脆くなり、粒状活性炭をフィルター部に添加する際に、粒状活性炭の破片などによるフィルター部の汚染を引き起こす可能性がある。
該粒状活性炭の明度Ｌ＊値の上限値が、１９．００を超えると、喫煙物品の真贋判定に粒状活性炭を用いることができないとともに、従来の粒状活性炭と同等以上のアセトン吸着性能を確保することができない。
該粒状活性炭の明度Ｌ＊値は、粒状活性炭を賦活する方法や、賦活温度および賦活時間といった賦活の強度によって制御することができる。
【００２２】
＜粒状活性炭の色差＞
本発明の喫煙物品のフィルター部に含まれる粒状活性炭のＣＩＥＬａｂ表色系における色差ΔＥ値は、後述するブランクの明度Ｌ＊値、色度ａ＊値およびｂ＊値を基準として算出される値である。
本発明の喫煙物品のフィルター部に含まれる粒状活性炭のＣＩＥＬａｂ表色系における色差ΔＥ値は、１４．００以上２１．５０以下であることが好ましく、１４．５０以上２０．５０以下であることがより好ましく、１４．５０以上２０．００以下であることがさらに好ましく、１４．５０以上１６．００以下であることが特に好ましい。
該粒状活性炭の色差ΔＥ値が上記範囲内にあることで、従来の粒状活性炭と同等以上のアセトン吸着性能を確保しつつ、喫煙物品の真贋判定に粒状活性炭を用いることができる。また、粒状活性炭の仕様変更がユーザーに容易に認識されない。
該粒状活性炭の色差ΔＥ値は、粒状活性炭を賦活する方法や、賦活温度および賦活時間といった賦活の強度によって制御することができる。
上記のような明度Ｌ＊値等の範囲を有することで喫煙物品の真贋判定が可能となるため、本発明の喫煙物品のフィルター部に含まれる粒状活性炭は、従来技術のような着色を必要としない。
【００２３】
＜本発明の喫煙物品の製造＞
本発明の喫煙物品の製造方法は、明度Ｌ＊値が特定の数値範囲内にある粒状活性炭を準備する工程、または、明度Ｌ＊値および色差ΔＥ値が特定の数値範囲内にある粒状活性炭を準備する工程を除き、公知の工程を含む態様を採用することができる。
【００２４】
例えば、既存の技術によってたばこ刻を巻紙で巻き上げる工程、喫煙物品一本分の長さに切断し、たばこロッド部を製造する工程、２本分のフィルター部の両端にそれぞれたばこロッド部を連設して喫煙物品２本分のチップペーパーで巻き上げる工程のいずれか１以上の工程を含み、さらにその後、長手方向の中央で喫煙物品１本分の長さに切断し、２本の喫煙物品を製造する工程を必要に応じて含む態様を挙げることができる。
【００２５】
たばこロッド部が有するたばこ刻などの原料であるたばこ葉原料の形態としては、上述のたばこ葉原料と同様のものを用いることができる。すなわち、裁断済みのたばこ葉原料ならびに裁断前のたばこ葉原料を用いることができる。また、たばこ葉原料は、たばこ葉を葉肉部（ラミナ）と葉脈部（中骨）に分けたもののうちどちらを用いてもよいし、たばこ葉部分ではないたばこ幹部を含んでいてもよい。たばこ葉原料としては、刻み幅０．１〜２．０ｍｍに裁断されたものを挙げることができる。たばこ葉品種としては、黄色種、バーレー種、在来種、オリエント種等の主な品種や、それらを用いた発酵葉などを使用できる。
【００２６】
また、粒状活性炭を含むフィルター部の製造も、公知の工程を組み合わせて採用することができる。
例えば、フィルター素材としてペーパーシートを用いる場合、後述の工程で選別された特定の明度、または、特定の明度および色差を有する粒状活性炭を、ペーパーシートの上方から、添加機構により添加する工程、フィルター巻上機のトランペット部でペーパーシートを折り込み所定の直径の円筒形状にし、フィルター巻取紙で包む工程、および所定の長さにカットしてフィルター部を製造する工程を適宜組み合わせることができる。
一方、フィルター素材としてアセテートトウを用いる場合は、例えば、アセテートトウを開繊し、アセテートトウの可塑剤として例えばトリアセチレンを必要に応じて添加する工程、さらに、後述の工程で選別された特定の明度、または、特定の明度および色差を有する粒状活性炭を添加機構により添加した後、所定の直径に集束し、フィルター巻取紙で包む工程、および所定の長さにカットしてフィルター部を製造する工程を適宜組み合わせることができる。
上記の工程で製造された粒状活性炭を含むいずれのフィルター部も、喫煙物品に適用する際は、複数のフィルターセクションを成形紙で接続した形態で用いられ、チップペーパーによりたばこロッド部と連結されることが一般的である。このとき、複数のフィルターセクションからなるフィルター部の、ユーザーが口でくわえる場所となる最下流端のフィルターセクションには、通常、粒状活性炭が添加されていない白いアセテートトウ充填フィルターセクションを用いることが、見た目の観点から好ましい。
また、複数のフィルターセクションを成形紙で接続した形態の例として、２つのフィルターセクション間に空間を空けて成形紙で固定し、その空間に粒状活性炭を充填する形態を挙げることができる。この形態では、前述のペーパーシートやアセテートトウのフィルターセクション中に粒状活性炭を添加する形態と比べて、フィルター長あたりの粒状活性炭の添加量を増加させることができる。
フィルター部に添加される粒状活性炭の添加量は、特に制限されないが、フィルター長１０ｍｍ（フィルター円周１６．８ｍｍ〜２５．８ｍｍ程度）につき１０ｍｇ〜２００ｍｇであることが好ましい。
【００２７】
本発明の喫煙物品の製造方法は、ＣＩＥＬａｂ表色系における明度Ｌ＊値が１１．５０以上１９．００以下である粒状活性炭を準備する工程を含む。
該粒状活性炭を準備する工程としては、粒状活性炭の色をＣＩＥＬａｂ表色系で数値化する工程、および、数値化された粒状活性炭のうち、明度Ｌ＊値が１１．５０以上１９．００以下の粒状活性炭を、喫煙物品のフィルター部に添加する粒状活性炭として選別する工程が挙げられる。
粒状活性炭の色を、ＣＩＥＬａｂ表色系で数値化する工程としては、粒状活性炭のＣＩＥＬａｂ表色系における明度Ｌ＊値、色度ａ＊値及び色度ｂ＊値を、ＪＩＳ  Ｋ  ８７３０に準拠し、カラーメーター（例えば、スガ試験機株式会社製、ＳＭ−Ｔ４５）により測定することで数値化する工程が挙げられる。また、測定対象である粒状活性炭試料は、ＪＩＳ  Ｋ  ７３７３に準じて作製されることが好ましい。
明度Ｌ＊値が１１．５０以上１９．００以下の粒状活性炭を、喫煙物品のフィルター部に添加する粒状活性炭として選別する工程において、該明度Ｌ＊値は、１２．００以上１８．００以下であることが好ましく、１２．００以上１７．５０以下であることがより好ましく、１２．００以上１３．５０以下であることがさらに好ましい。
喫煙物品のフィルター部に添加する粒状活性炭として選別する工程において、明度Ｌ＊値が上記範囲内である粒状活性炭と、上記範囲外の粒状活性炭とを、選別することができれば、その方法は特に限定されない。
【００２８】
本発明の喫煙物品の製造方法は、ＣＩＥＬａｂ表色系における明度Ｌ＊値が１１．５０以上１９．００以下であり、さらにＣＩＥＬａｂ表色系における色差ΔＥ値が１４．００以上２１．５０以下である粒状活性炭を準備する工程を含むことができる。
該粒状活性炭を準備する工程には、粒状活性炭の色をＣＩＥＬａｂ表色系で数値化する工程、および、数値化された粒状活性炭のうち、明度Ｌ＊値が１１．５０以上１９．００以下であり、さらに色差ΔＥ値が１４．００以上２１．５０以下である粒状活性炭を、喫煙物品のフィルター部に添加する粒状活性炭として選別する工程が含まれる。
該粒状活性炭の色を、ＣＩＥＬａｂ表色系で数値化する工程としては、粒状活性炭およびブランクのＣＩＥＬａｂ表色系における明度Ｌ＊値、色度ａ＊値及び色度ｂ＊値を、ＪＩＳ  Ｋ  ８７３０に準拠し、カラーメーター（例えば、スガ試験機株式会社製、ＳＭ−Ｔ４５）により測定することで数値化する工程に加え、該数値化された明度Ｌ＊値、色度ａ＊値及び色度ｂ＊値から、ＪＩＳ  Ｋ  ８７３０に準拠して、粒状活性炭の色差ΔＥを算出する工程が挙げられる。なお、測定対象である粒状活性炭試料は、ＪＩＳ  Ｋ  ７３７３に準じて作製されることが好ましい。
明度Ｌ＊値が１１．５０以上１９．００以下であり、さらに色差ΔＥ値が１４．００以上２１．５０以下である粒状活性炭を、喫煙物品のフィルター部に添加する粒状活性炭として選別する工程において、該明度Ｌ＊値は、１２．００以上１８．００以下であることが好ましく、１２．００以上１７．５０以下であることがより好ましく、１２．００以上１３．５０以下であることがさらに好ましい。また、該色差ΔＥ値は、１４．５０以上２０．５０以下であることが好ましく、１４．５０以上２０．００以下であることがより好ましく、１４．５０以上１６．００以下であることがさらに好ましい。
喫煙物品のフィルター部に添加する粒状活性炭として選別する工程において、明度Ｌ＊値および色差ΔＥ値が上記範囲内である粒状活性炭と、上記範囲外の粒状活性炭とを、選別することができれば、その方法は特に限定されない。
【００２９】
本発明の喫煙物品の製造方法は、ＣＩＥＬａｂ表色系における明度Ｌ＊値が上記範囲内である粒状活性炭を準備する工程で準備された粒状活性炭を、上述の公知の工程によりフィルター部に添加する工程を含む。
また、本発明の喫煙物品の製造方法は、ＣＩＥＬａｂ表色系における明度Ｌ＊値および色差ΔＥ値が上記範囲内である粒状活性炭を準備する工程で準備された粒状活性炭を、上述の公知の工程によりフィルター部に添加する工程を含んでもよい。
【００３０】
本発明の喫煙物品の製造方法が、上述の粒状活性炭の準備工程を含むことで、従来品と同等以上のアセトン吸着性能を有するとともに、色に着目して喫煙物品の真贋判定を行うことができる粒状活性炭をフィルター部に含む喫煙物品を製造することができる。また、本発明の喫煙物品の製造方法では、上記のように特定の明度Ｌ＊値等を有している粒状活性炭を用いるので、粒状活性炭に対して着色を行うなどの加工を行う必要がない。
【００３１】
＜粒状活性炭を鑑別する方法＞
本発明の喫煙物品用フィルターに添加する粒状活性炭を鑑別する方法は、粒状活性炭の色を、ＣＩＥＬａｂ表色系で数値化する工程、および該ＣＩＥＬａｂ表色系における明度Ｌ＊値が１１．５０以上１９．００以下の値を有する粒状活性炭を、喫煙物品用フィルターに添加する粒状活性炭として選別する工程を含む。
粒状活性炭の色を、ＣＩＥＬａｂ表色系で数値化する工程としては、粒状活性炭のＣＩＥＬａｂ表色系における明度Ｌ＊値、色度ａ＊値及び色度ｂ＊値を、ＪＩＳ  Ｋ  ８７３０に準拠し、カラーメーター（例えば、スガ試験機株式会社製、ＳＭ−Ｔ４５）により測定することで数値化する工程が挙げられる。また、測定対象である粒状活性炭試料は、ＪＩＳ  Ｋ  ７３７３に準じて作製されることが好ましい。
明度Ｌ＊値が１１．５０以上１９．００以下の値を有する粒状活性炭を、喫煙物品のフィルター部に添加する粒状活性炭として選別する工程において、明度Ｌ＊値は、１２．００以上１８．００以下であることが好ましく、１２．００以上１７．５０以下であることがより好ましく、１２．００以上１３．５０以下であることがさらに好ましい。
該選別する工程において、明度Ｌ＊値が上記範囲内にある粒状活性炭と、上記範囲外の粒状活性炭とを、選別することができれば、その選別方法は特に限定されない。
【００３２】
本発明の喫煙物品用フィルターに添加する粒状活性炭を鑑別する方法は、明度Ｌ＊値が１１．５０以上１９．００以下の値を有し、さらに、ＣＩＥＬａｂ表色系における色差ΔＥ値が１４．００以上２１．５０以下の値を有する粒状活性炭を、喫煙物品用フィルターに添加する粒状活性炭として選別する工程を含むことができる。
喫煙物品のフィルター部に添加する粒状活性炭として選別する工程には、粒状活性炭およびブランクのＣＩＥＬａｂ表色系における明度Ｌ＊値、色度ａ＊値及び色度ｂ＊値を、ＪＩＳ  Ｋ  ８７３０に準拠し、カラーメーター（例えば、スガ試験機株式会社製、ＳＭ−Ｔ４５）により測定することで数値化する工程に加え、該数値化された明度Ｌ＊値、色度ａ＊値及び色度ｂ＊値から、ＪＩＳ  Ｋ  ８７３０に準拠して、粒状活性炭の色差ΔＥを算出する工程が含まれる。なお、測定対象である粒状活性炭試料は、ＪＩＳ  Ｋ  ７３７３に準じて作製されることが好ましい。
明度Ｌ＊値が１１．５０以上１９．００以下の値を有し、さらに、色差ΔＥ値が１４．００以上２１．５０以下の値を有する粒状活性炭を、喫煙物品用フィルターに添加する粒状活性炭として選別する工程において、該明度Ｌ＊値は、１２．００以上１８．００以下であることが好ましく、１２．００以上１７．５０以下であることがより好ましく、１２．００以上１３．５０以下であることがさらに好ましい。また、該色差ΔＥ値は、１４．５０以上２０．５０以下であることが好ましく、１４．５０以上２０．００以下であることがより好ましく、１４．５０以上１６．００以下であることがさらに好ましい。
該選別する工程において、明度Ｌ＊値および色差ΔＥ値が上記範囲内である粒状活性炭と、上記範囲外の粒状活性炭とを、選別することができれば、その選別方法は特に限定されない。
【００３３】
本発明の喫煙物品用フィルターに添加する粒状活性炭を鑑別する方法によれば、従来品と同等以上のアセトン吸着性能を有するとともに、色に着目して喫煙物品の真贋判定を行う際に有利な粒状活性炭の選別を、人の主観に頼らずに客観的に行うことができる。
【実施例】
【００３４】
本発明を実施例によって更に具体的に説明するが、本発明はその要旨を超えない限り、以下の実施例の記載に限定されるものではない。【００３５】
＜１．サンプルの準備＞
各実施例および各比較例で用いたサンプルは、株式会社クラレに下記の条件で試作品の作製を依頼し、作製された試作品を同社より購入したものである。
まず、すべての実施例および比較例のサンプルの原料は、共通して、株式会社クラレが市販している粒状ヤシ殻活性炭「クラレコール（登録商標）ＧＧＳ−Ｎ２８／７０」の製造に用いられる、賦活処理前の粗砕ヤシ殻炭を用いた。
（比較例３のサンプル）
比較例３は、上記市販の粒状ヤシ殻活性炭「クラレコール（登録商標）ＧＧＳ−Ｎ２８／７０」そのものをサンプルとした。
当該粒状ヤシ殻活性炭のアセトン吸着性能（カタログ値）は、２５±２質量分率％である。
（比較例１のサンプル）
比較例１は、原料である粗砕ヤシ殻炭に対して賦活処理を行わず、ただし比較例３と同等の粒度分布となるように破砕・篩別処理を行うことで得られた粒状ヤシ殻炭をサンプルとした。
当該破砕・篩別処理は、上記市販の粒状ヤシ殻活性炭「クラレコール（登録商標）ＧＧＳ−Ｎ２８／７０」に施される破砕・篩別処理と同様の処理である。
なお、以降に記載するすべての実施例および比較例のサンプルについても、当該破砕・篩別処理を施すことにより、比較例３と同等の粒度分布となるように調整を行った。
（比較例２のサンプル）
比較例２は、原料である粗砕ヤシ殻炭に対して、上記市販の粒状ヤシ殻活性炭「クラレコール（登録商標）ＧＧＳ−Ｎ２８／７０」の賦活処理に用いる流動賦活炉と同じ装置により、賦活処理を行い、得られた粒状ヤシ殻活性炭をサンプルとした。当該賦活処理では、得られる粒状ヤシ殻活性炭のアセトン吸着性能を１９質量分率％程度にするために、上記市販の粒状ヤシ殻活性炭に施される場合よりも軽度な賦活処理になるよう、主に賦活処理時間を短縮する調整が行われた。
なお、以降に記載する実施例１〜４のサンプルの作製における賦活処理も、上記市販の粒状ヤシ殻活性炭「クラレコール（登録商標）ＧＧＳ−Ｎ２８／７０」の賦活処理に用いる流動賦活炉と同じ装置で行った。
（実施例１のサンプル）
原料である粗砕ヤシ殻炭に対して、流動賦活炉による賦活処理を行い、得られた粒状ヤシ殻活性炭をサンプルとした。当該賦活処理は、得られる粒状ヤシ殻活性炭のアセトン吸着性能を２８質量分率％程度にするために、上記市販の粒状ヤシ殻活性炭に施された賦活処理よりも重度な賦活処理になるよう、主に賦活処理時間を延長する調整が行われた。
（実施例２のサンプル）
原料である粗砕ヤシ殻炭に対して、流動賦活炉による賦活処理を行い、得られた粒状ヤシ殻活性炭をサンプルとした。当該賦活処理は、得られる粒状ヤシ殻活性炭のアセトン吸着性能を３７質量分率％程度にするために、実施例１の賦活処理よりも重度な賦活処理になるよう、主に賦活処理時間を延長する調整が行われた。
（実施例３のサンプル）
原料である粗砕ヤシ殻炭に対して、流動賦活炉による賦活処理を行い、得られた粒状ヤシ殻活性炭をサンプルとした。当該賦活処理は、得られる粒状ヤシ殻活性炭のアセトン吸着性能を４０質量分率％程度にするために、実施例２の賦活処理よりも重度な賦活処理になるよう、主に賦活処理時間を延長する調整が行われた。
（実施例４のサンプル）
原料である粗砕ヤシ殻炭に対して、流動賦活炉による賦活処理を行い、得られた粒状ヤシ殻活性炭をサンプルとした。当該賦活処理の条件は、得られる粒状ヤシ殻活性炭のアセトン吸着性能を実施例３よりも大きい数値（可能であれば、４５質量分率％程度）にするために、実施例３の賦活処理よりも重度な賦活処理によるよう、主に賦活処理時間を延長する調整が行われた。
（比較例４のサンプル）
原料である粗砕ヤシ殻炭に対して、ロータリーキルンによる賦活処理を行い、得られた粒状ヤシ殻活性炭をサンプルとした。当該賦活処理の条件は、得られる粒状ヤシ殻活性炭のアセトン吸着性能が比較例３と同程度となるように調整された。【００３６】
＜２．明度Ｌ＊値、色度ａ＊値及び色度ｂ＊値の測定、並びに色差ΔＥ値の算出＞
実施例１〜４及び比較例１〜４の粒状ヤシ殻活性炭の明度Ｌ＊値、色度ａ＊値及び色度ｂ＊値を、以下の方法で測定した。
上記１種類の粒状ヤシ殻炭と７種類の粒状ヤシ殻活性炭を、ＪＩＳ  Ｋ  ７３７３に準拠して、そのまま試験用試料とし、スクリューキャップ付の石英セル（材質：合成石英ガラス、光路長×光路幅：１０×１０ｍｍ）に充填した。
石英セルの充填した上記各試料（比較例１〜４および実施例１〜４）を、ＪＩＳ  Ｚ  ８７３０に準拠して、三刺激値直読式のカラーメーター（スガ試験機株式会社製、ＳＭ−Ｔ４５）で測定した。測定方法は反射測定とし、光学条件は４５°照明０°受光（４５°：０°）とした。測定は各試料３回ずつ行い、各測定値の平均値を測定結果の値とした。また、ブランクとして、試料を充填していない該石英セルのみでの測定を１回行った。
粒状ヤシ殻活性炭の色差ΔＥ値は、ＪＩＳ  Ｚ  ８７３０に準拠し、以下の式（Ｉ）に基づいて算出した。
（Ｉ）ΔＥ＝｛（ΔＬ＊）２＋（Δａ＊）２＋（Δｂ＊）２｝１／２
ここで、ΔＬ＊は、各試料の明度Ｌ＊値とブランクの明度Ｌ＊値の差を表し、Δａ＊は各試料の色度ａ＊値とブランクの色度ａ＊値の差を表し、Δｂ＊は各試料の色度ｂ＊値とブランクの色度ｂ＊値の差を表す。
比較例１の粒状ヤシ殻炭、比較例２〜４及び実施例１〜４の粒状ヤシ殻活性炭の明度Ｌ＊値、色度ａ＊値及び色度ｂ＊値の測定結果、及び色差ΔＥ値の算出結果を表１に示す。【００３７】
【表１】
2020079813.tif 000003
【００３８】
＜３．アセトン吸着性能の測定＞
粒状活性炭のアセトン吸着性能は、ＪＩＳ  Ｋ  １４７４に準拠して測定した。
粒状活性炭は上記＜２．明度Ｌ＊値、色度ａ＊値及び色度ｂ＊値の測定、並びに色差ΔＥ値の算出＞で用いたもののうち、比較例４を除く、同ロットの粒状ヤシ殻活性炭を用いた。
比較例１〜３及び実施例１〜４の粒状ヤシ殻活性炭のアセトン吸着性能の測定結果を表２に示す。【００３９】
【表２】
2020079813.tif 000004
【００４０】
＜４．目視観察による識別調査＞
５０人のパネラーにより、異なる２つの粒状活性炭が、目視で識別できるか否かを調査した。調査方法は以下のとおりである。
粒状活性炭は上記＜３．アセトン吸着性能の測定＞で用いたものと同ロットの粒状ヤシ殻活性炭を用いた。
比較例１〜３及び実施例１〜４の粒状ヤシ殻活性炭を、４０ｍｌの透明ガラス瓶にそれぞれ封入し、７つの試料としてパネラーに渡した。
パネラーは、１つの試料を基準とし、他の６つの試料を目視観察することで、異なる２つの試料が識別できるか否かを判定した。
目視観察は、封入された粒状ヤシ殻活性炭を透明ガラス瓶越しに観察した後に、該活性炭をガラス瓶から机上に出し直視して観察する方法で行った。
パネラーは、上記の目視観察の結果を総合して、異なる２つの試料が識別できるか否かを、７つの試料の総当たりで判定し、識別できる試料の組み合わせを記録した。
パネラーによる目視観察により、識別できる試料の組み合わせの記録を集計し、百分率で表した結果を表３に示す。【００４１】
【表３】
2020079813.tif 000005
表３中の数値は、目視観察により識別できると判定したパネラー数の％である。【００４２】
表３より、比較例１〜３は、相互に識別できないことがわかった。
また、実施例２〜４も、相互に識別できないことがわかった。
実施例１については、比較例１〜３と識別できると判定したパネラーが５０％以上であるのに対し、実施例２〜４と識別できると判定したパネラーが５０％未満であることから、目視観察による場合、実施例２〜４の粒に、より近い粒状ヤシ殻活性炭であるといえる。
したがって、比較例１〜３の粒状ヤシ殻活性炭を不正品、実施例１〜４の粒状ヤシ殻活性炭を正規品としたときに、両者を目視観察により識別できるため、喫煙物品の真贋判定をフィルター部に含まれる粒状活性炭により行うことができる。
【図１】
2020079813.tif 000006
【国際調査報告】
2020079813.tif 000007
2020079813.tif 000008
2020079813.tif 000009
2020079813.tif 000010